(57)【要約】  本発明は、青色発光ＯＬＥＤ用に適した、カルバゾール部分を有する化合物を含むホスト材料に関する。意外にも、適切な置換基がカルバゾール構造中に存在する場合、ＯＬＥＤ性能に悪影響を与えることなく、それら化合物の溶解度を改良することができることを見出した。本発明はさらに、それらホスト材料の使用、およびそのホスト材料を含む青色発光素子に関する。【特許請求の範囲】
【請求項１】
式Ｉ
【化１】
2012505860.tif 000014
の化合物であって、
式中、
Ｒ１が、フッ素化アルキル、ハロゲン、または−ＳｉＲ４Ｒ５Ｒ６（ただしＲ４、Ｒ５、およびＲ６はそれぞれアルキル基である）であり、
Ｒ２、Ｘ１、およびＸ２は非共役置換基であり、出現ごとに同一または異なり、
トリチル、
ハロゲン、
ニトロ、
シアノ、
―ＣＯＯＲ３、
−ＳｉＲ４Ｒ５Ｒ６、および
１から２０個の炭素原子を有する直鎖または分岐または環状のアルキルまたはアルコキシまたはジアルキルアミノ基（ただし、１個または複数個の非隣接―ＣＨ２基を−Ｏ−、−Ｓ−、−ＮＲ２−、−ＣＯ−、−ＣＯＮＲ７−、または−ＣＯＯ−で置き換えることができ、かつ少なくとも１個の水素原子をハロゲンで置き換えることができる）
からなる群から選択され、
上式で、Ｒ３、Ｒ４、Ｒ５、Ｒ６、Ｒ７、およびＲ８は、出現ごとに同一または異なり、独立して−Ｈ、ハロゲン、ニトロ、シアノ、直鎖または分岐Ｃ１〜２０アルキル、Ｃ３〜２０環状アルキル、直鎖または分岐Ｃ１〜２０アルコキシ、Ｃ１〜２０ジアルキルアミノ、Ｃ４〜１４アリール、Ｃ４〜１４アリールオキシ、およびＣ４〜１４ヘテロアリール（これらは１個または複数個の非芳香族基で置換することができる）からなる群から選択され、さらにＲ１、Ｒ２、Ｒ３、Ｒ４、Ｒ５、Ｒ６、Ｘ１、およびＸ２のうちの複数が、一緒になって単環または多環、任意選択で芳香族を形成することができ、かつ
ｌ、ｍ、およびｎが、出現ごとに同一または異なり、０から４の整数を表す、化合物。
【請求項２】
Ｒ１がトリアルキルシリルである、請求項１に記載の化合物。
【請求項３】
Ｒ１がＳｉ（イソプロピル）３である、請求項２に記載の化合物。
【請求項４】
Ｘ１およびＸ２がそれぞれトリアリールシリル基である、請求項１または２に記載の化合物。
【請求項５】
Ｘ１＝Ｘ２＝−Ｓｉ（Ｐｈ）３である、請求項４に記載の化合物。
【請求項６】
Ｘ１＝Ｘ２＝
【化２】
2012505860.tif 000015
（ただし、Ｒ７はフェニル、イソプロピル、またはメチルである）である、請求項１または２に記載の化合物。
【請求項７】
式ＩＩ
【化３】
2012505860.tif 000016
によって表される、請求項６に記載の化合物。
【請求項８】
式ＩＩＩ
【化４】
2012505860.tif 000017
によって表される、請求項６に記載の化合物。
【請求項９】
式ＩＶ
【化５】
2012505860.tif 000018
か、または同じ式だがメチル基をイソプロピル基で置き換えたものによって表される、請求項６に記載の化合物。
【請求項１０】
式Ｖ
【化６】
2012505860.tif 000019
によって表される、請求項５に記載の化合物。
【請求項１１】
式ＶＩ
【化７】
2012505860.tif 000020
によって表される、請求項５に記載の化合物。
【請求項１２】
式ＶＩＩ
【化８】
2012505860.tif 000021
によって表される、請求項１に記載の化合物。
【請求項１３】
式ＶＩＩＩ
【化９】
2012505860.tif 000022
によって表される、請求項１に記載の化合物。
【請求項１４】
有機発光素子の青色発光層中における、請求項１から１３のいずれか一項に記載の化合物の使用。
【発明の詳細な説明】
【技術分野】
【０００１】
関連出願の参照
本出願は、２００８年１０月１６日出願の米国仮特許出願第６１／１０５８４１号および２００８年１１月２７日出願の欧州特許出願公開第０８１７０１５２．６号に関する優先権を請求し、これらの両方は参照により本明細書中に援用される。
【０００２】
本発明は、発光ダイオード用ホスト材料、そのようなホスト材料の使用法、および電気エネルギーを光に変換することができる発光素子に関する。
【背景技術】
【０００３】
最近、様々なディスプレイ装置、特に有機材料からのエレクトロルミネッセンス（ＥＬ）に基づくものが活発に検討され、また開発されている。
【０００４】
多くの有機材料が、一重項励起子由来の蛍光（すなわち対称許容過程由来のルミネッセンス）を示す。この過程は等しい対称状態間で起こるので、非常に効果的な場合がある。これに反して、励起子の対称性がその基底状態の対称性と異なる場合、励起子の放射緩和を許さず、ルミネッセンスは遅くかつ非効率であることになる。基底状態は通常、反対称であるため、三重項由来の減衰がその対称性を破る。したがってこの過程は許されず、そのＥＬの効率はきわめて低い。したがって三重項状態に含まれるエネルギーは大部分無駄になる。
【０００５】
対称禁制過程は燐光として知られる。特質上、燐光は遷移の確率が低いせいで、急速な減衰を示す蛍光とは対照的に、励起の数秒後まで消えずに残ることができる。燐光材料の使用は、それらが一重項および三重項励起子の両方を同時に捕集することを可能にするためにエレクトロルミネッセンス効率を高める点で大きな躍進であった。燐光ドーパント用の適切なホスト材料を選択することは、依然として燐光系ＯＬＥＤにおける重要な問題の一つのままである。ホスト材料からドーパント燐光団（ｐｈｏｓｐｈｏｒｏｐｈｏｒｅ）への発熱を伴うエネルギー伝達の効率はそのホストの三重項状態エネルギーがドーパントのそれよりも大きいかどうかで決まるためにホスト材料は重要である。
【０００６】
ゲスト−ホスト系のよく知られているホスト材料には、正孔輸送４，４−’Ｎ，Ｎ’−ジカルバゾール−ビフェニル（ＣＢＰ）および電子輸送８−ヒドロキシキノリンアルミニウム（ＡｌＱ３）が挙げられ、これらは両方ともＯＬＥＤに使用されている。しかしながら既知のホスト材料はすべての燐光性ゲストには適していない。例えば、燐光発光体用のホスト化合物は、ホストの三重項エネルギーが燐光発光体のそれよりも高いという重要な条件を満たさなければならない。燐光発光体から効率よく燐光を得るためには、そのホストの最低励起三重項状態が燐光発光体の最低発光状態よりも高くなければならない。燐光発光体からの発光が望ましいので、最低励起状態は、ホスト化合物ではなく燐光発光体からのものでなければならない。したがって光スペクトル中に、例えばスペクトルの青色領域中に短い発光波長を有する好適なゲスト用ホスト材料が当業界において必要であり続ける。
【０００７】
より優れた燐光発光用の幾つかのホスト材料が報告されている。それらの電荷伝導能力、光物理的および酸化還元特性、十分に大きな三重項エネルギー、およびキャリア輸送特性のせいでカルバゾール系化合物が盛んに研究されている。
【０００８】
例えば、Ｃａｎｏｎ  ＫＫに譲渡された（特許文献１）は、有機発光素子用として適したゲスト−ホスト発光系を開示している。そのホスト材料は、窒素と結合した電子供与種と、１個または複数個の炭素原子と結合した芳香族アミン基またはカルバゾール基と、大きなバンドギャップ電位と、高エネルギー三重項励起状態とを有するカルバゾールコアを有する化合物を含む。このような材料は、関連するゲスト材料によって短波長燐光発光を可能にし、前記材料と白金錯体などの燐光発光有機金属化合物との組合せは有機発光素子の製造に有用である。
【０００９】
コニカミノルタホールディングス株式会社に譲渡された（特許文献２）は、発光層中で燐光ドーパント用混合ホスト材料として使用されるＮ−フェニルカルバゾール化合物を開示している。Ａｃａｄｅｍｉａ  Ｓｉｎｉｃａに譲渡された（特許文献３）は、ドーパント用ホスト材料として使用されるテトラフェニルシラン−カルバゾール化合物を開示している。それら化合物は、選択されたテトラフェニルシランをカルバゾールと添加剤の存在下で混合し、それを加熱条件下で反応させるか、または選択されたカルバゾールを金属ブチル（ｂｕｔｙｌ  ｍｅｔａｌｌｉｃ）と混合し、それらを比較的低い温度で反応させることによって調製される。さらに、（特許文献４）および（特許文献５）（両方ともＴｓａｉ  Ｍｉｎｇ−Ｈａｎらに譲渡された）は、発光層用ホスト材料としての９−（４−ｔｅｒｔ−ブチルフェニル）−３，６−ビス（トリフェニルシリル）−９Ｈ−カルバゾールを開示している。
【００１０】
さらに、（非特許文献１）は、燐光性青色ドーパント用ホスト材料として、３，５−ジ（Ｎ−カルバゾイル）テトラフェニルシラン（ＳｉｍＣＰ）およびＮ，Ｎ’−ジカルバゾイル−３，５−ベンゼン（ｍＣＰ）を開示しており、一方、（非特許文献２）は、イリジウム蛍光体系ゲスト−ホスト有機発光ダイオードにおけるホスト材料として一連のカルバゾール系化合物および半経験的計算結果を開示している。
【先行技術文献】
【特許文献】
【００１１】
【特許文献１】米国特許出願公開第２００３／２０５６９６号明細書
【特許文献２】特開２００４−３１１４１２号公報
【特許文献３】米国特許出願公開第２００７／１７３６５７号明細書
【特許文献４】米国特許出願公開第２００７／２６２７０３号明細書
【特許文献５】米国特許出願公開第２００７／２６２７０４号明細書
【非特許文献】
【００１２】
【非特許文献１】Ｗｕら“Ｔｈｅ  Ｑｕｅｓｔ  ｆｏｒ  Ｈｉｇｈ−Ｐｅｒｆｏｒｍａｎｃｅ  Ｈｏｓｔ  Ｍａｔｅｒｉａｌｓ  ｆｏｒ  Ｅｌｅｃｔｒｏｐｈｏｓｐｈｏｒｅｓｃｅｎｔ  Ｂｌｕｅ  Ｄｏｐａｎｔｓ”，Ａｄｖ．Ｆｕｎｃｔ．Ｍａｔｅｒ．，１７：１８８７〜１８９５（２００７）
【非特許文献２】Ｔｈｏｍａｓら“Ｉｍｐｒｏｖｅｄ  ｈｏｓｔ  ｍａｔｅｒｉａｌ  ｄｅｓｉｇｎ  ｆｏｒ  ｐｈｏｓｐｈｏｒｅｓｃｅｎｔ  ｇｕｅｓｔ−ｈｏｓｔ  ｓｙｓｔｅｍｓ”，Ｔｈｉｎ  Ｓｏｌｉｄ  Ｆｉｌｍｓ  ４３６：２６４〜２６８（２００３）
【発明の概要】
【発明が解決しようとする課題】
【００１３】
しかしながら、上記の開示された材料はいずれも、ＯＬＥＤ用途に必要なすべての必要条件、例えばエネルギー準位、電荷輸送能力、溶液から均一なフィルムを形成する加工可能性、アモルファス相の形成能、良好なドーパント分散能、形態安定性（高Ｔｇ）、素子の動作条件下での熱的および電気化学的安定性を満たさない。したがって上記に示した必要条件をすべて満足させることができる新しいホスト材料の開発の必要性が存在している。
【課題を解決するための手段】
【００１４】
本発明の一態様は、下記で述べるカルバゾール系化合物を含むホスト材料に関する。
【００１５】
本発明の別の態様は、発光層用にそのホスト材料を使用すること、およびこのホスト材料を含む有機発光素子に関する。
【図面の簡単な説明】
【００１６】
【図１】本発明の有機発光素子を含有するディスプレイ装置の断面図である。
【図２】スキーム１の生成物（２）の１Ｈ  ＮＭＲスペクトルを示す図である。
【図３】スキーム１の生成物（３）の１Ｈ  ＮＭＲおよび１３Ｃ  ＮＭＲスペクトルを示す図である。
【図４】図3と同じ。
【図５】スキーム１の生成物（４）の１Ｈ  ＮＭＲおよび１３Ｃ  ＮＭＲスペクトルを示す図である。
【図６】図5と同じ。
【図７】スキーム１の生成物（５）、すなわち化合物ＶＩの１Ｈ  ＮＭＲおよび１３Ｃ  ＮＭＲスペクトルを示す図である。
【図８】図7と同じ。
【発明を実施するための形態】
【００１７】
本発明は、式Ｉ
【化１】
2012505860.tif 000002
の化合物を含むホスト材料を提供する。
式中、
Ｒ１は、
フッ素化アルキル、
トリチル、
ハロゲン、
ニトロ、
シアノ、
−ＣＯＯＲ３、
−ＳｉＲ４Ｒ５Ｒ６、および
１から２０個の炭素原子を有するアルコキシまたはジアルキルアミノ基（ただし、１個または複数個の非隣接―ＣＨ２基を−Ｏ−、−Ｓ−、−ＮＲ７−、−ＣＯ−、−ＣＯＮＲ８−、または−ＣＯＯ−で置き換えることができ、かつ少なくとも１個の水素原子をハロゲンで置き換えることができる）
からなる群から選択され、
Ｒ２、Ｘ１、およびＸ２は非共役置換基であり、出現ごとに同一または異なり、
トリチル、
ハロゲン、
ニトロ、
シアノ、
−ＣＯＯＲ３、
−ＳｉＲ４Ｒ５Ｒ６、および
１から２０個の炭素原子を有する直鎖または分岐または環状のアルキルまたはアルコキシまたはジアルキルアミノ基（ただし、１個または複数個の非隣接―ＣＨ２基を−Ｏ−、−Ｓ−、−ＮＲ２−、−ＣＯ−、−ＣＯＮＲ７−、または−ＣＯＯ−で置き換えることができ、かつ少なくとも１個の水素原子をハロゲンで置き換えることができる）
からなる群から選択される。
上式で、Ｒ３、Ｒ４、Ｒ５、Ｒ６、Ｒ７、およびＲ８は、出現ごとに同一または異なり、独立して−Ｈ、ハロゲン、ニトロ、シアノ、直鎖または分岐Ｃ１〜２０アルキル、Ｃ３〜２０環状アルキル、直鎖または分岐Ｃ１〜２０アルコキシ、Ｃ１〜２０ジアルキルアミノ、Ｃ４〜１４アリール、Ｃ４〜１４アリールオキシ、およびＣ４〜１４ヘテロアリール（これらは１個または複数個の非芳香族基で置換することができる）からなる群から選択され、さらにＲ１、Ｒ２、Ｒ３、Ｒ４、Ｒ５、Ｒ６、Ｘ１、およびＸ２のうちの複数が、一緒になって単環または多環、任意選択で芳香族を形成することができる。また
ｌ、ｍ、およびｎは、出現ごとに同一または異なり、０から４の整数を表す。
【００１８】
本発明の幾つかの実施形態では、Ｒ１がフッ素化アルキル、ハロゲン、または−ＳｉＲ４Ｒ５Ｒ６であり、かつＲ４、Ｒ５、およびＲ６のそれぞれがアルキル基である。本出願人は、これらの実施形態が、より良好な化合物安定性をもたらすことを見出した。好ましい実施形態ではＲ１がトリアルキルシリルまたはＳｉ（イソプロピル）３である。
【００１９】
本発明の幾つかの実施形態ではＸ１およびＸ２のそれぞれが、トリアリールシリル基またはＸ１＝Ｘ２＝−Ｓｉ（Ｐｈ）３または
【化２】
2012505860.tif 000003
（ただし、Ｒ７はフェニル、イソプロピル、またはメチルである）である。
【００２０】
意外なことに、トリアルキルシリル基またはトリアリールシリル基などの適切な置換基を本発明の化合物のカルバゾール構造に導入した場合、その溶解度および加工性を、その他の特性、例えば色、効率などに対するいかなる悪影響もなしに向上することができることが分かった。
【００２１】
具体的には、本発明の幾つかの実施形態には、式ＩＩからＶＩＩＩ
【化３】
2012505860.tif 000004
【化４】
2012505860.tif 000005
【化５】
2012505860.tif 000006
で表される化合物が含まれる。
【００２２】
一般に、本発明の幾つかの実施形態によれば、式ＩＩからＶＩの化合物は、以下の反応スキームによって調製できる。すなわち−７８℃において二臭素化または二塩素化カルバゾール誘導体をｎ−ＢｕＬｉで処理して二リチウム化中間体を得て、その後、これらをＣｌＳｉ（Ｐｈ）３または
【化６】
2012505860.tif 000007
（ただし、Ｒ７はフェニルまたはメチル）で失活して式ＩＩからＶＩの対応する化合物が得られる。
【化７】
2012505860.tif 000008
【００２３】
このような化合物の調製に適した合成方法は、Ｗｕらの“Ｈｉｇｈｌｙ  Ｅｆｆｉｃｉｅｎｔ  Ｏｒｇａｎｉｃ  Ｂｌｕｅ  Ｅｌｅｃｔｒｏｐｈｏｓｐｈｏｒｅｓｃｅｎｔ  Ｄｅｖｉｃｅｓ  Ｂａｓｅｄ  ｏｎ  ３，６−Ｂｉｓ（ｔｒｉｐｈｅｎｙｌｓｉｌｙｌ）ｃａｒｂａｚｏｌｅ  ａｓ  ｔｈｅ  Ｈｏｓｔ  Ｍａｔｅｒｉａｌ”，Ａｄｖ．Ｍａｔｅｒ．１８：１２１６〜１２２０（２００６）（これによりその全体が参照により援用される）中に詳細に記載されている。
【００２４】
本発明のトリアルキルまたはトリアリール基などの適切な置換基を有するカルバゾール系化合物、具体的には式ＩからＶＩＩＩの化合物は、ＯＬＥＤ素子にとってのその他の必要な特性を維持しながら、それらが溶媒加工技術、例えばスピンコーティング、（インクジェット）プリンティング法、高濃度を必要とするプリンティング法（ロールツーロール、フレキソ印刷など）などを可能にするので、大規模な発光ダイオードに有望であることが分かった。
【００２５】
本発明はまた、発光層におけるホスト材料としての上記化合物の使用法を対象とする。これら化合物は、有機発光素子において発光層中で発光性材料と共に機能する。
【００２６】
好適なゲスト発光性（ドーパント）材料は、これらに限定されないがスペクトルの青色領域で燐光発光を示すビス（２−フェニルピリジン）イリジウム錯体を含めて当業界で知られているものおよび今後に開発されるものから選択することができる。特定の実施形態ではそのゲストは、スペクトルの純青色領域において燐光発光を示す。
【００２７】
本発明の化合物を含むホスト層中でこの発光性材料をドーパントとして使用する場合、一般にはそれは、ホストおよびドーパントの合計重量を基準にして少なくとも１重量％、具体的には少なくとも３重量％、より具体的には少なくとも５重量％の量で使用される。さらに、一般にはそれは、２５重量％まで、具体的には２０重量％まで、より具体的には１５重量％までの量で使用される。
【００２８】
本発明はまた、上記ホスト材料を含む発光層を備えた有機発光素子（ＯＬＥＤ）を対象とする。このＯＬＥＤはまた、その素子の両端間に電圧が印加された場合にルミネセンスを示すように適応させた発光性材料（その発光材料はドーパントとして存在する）を含むことができる。
【００２９】
ＯＬＥＤは一般に、
ガラス基板、
酸化インジウムスズ（ＩＴＯ）陽極などの一般には透明な陽極、
正孔輸送層（ＨＴＬ）、
発光層（ＥＭＬ）、
電子輸送層（ＥＴＬ）、および
Ａｌ層などの一般には金属製の陰極
を備える。
【００３０】
正孔伝導発光層の場合、励起子阻止層、特に正孔阻止層（ＨＢＬ）が、発光層と電子輸送層の間に存在してもよい。電子伝導発光層の場合、励起子阻止層、特に電子阻止層（ＥＢＬ）が、発光層と正孔輸送層の間に存在してもよい。
【００３１】
発光層は本発明の化合物を含むホスト材料でできており、そこでは発光材料がゲストとして存在する。発光層はさらに、金属キノキソラート（ｍｅｔａｌ  ｑｕｉｎｏｘｏｌａｔｅ）（例えばキノリン酸アルミニウム（Ａｌｑ３）、キノリン酸リチウム（Ｌｉｑ））、オキサジアゾール、およびトリアゾールからなる群から選択される電子輸送材料を含む。ホスト材料の好適な例は、式
【化８】
2012505860.tif 000009
によって表すことができる４，４’−Ｎ，Ｎ’−ジカルバゾール−ビフェニル（「ＣＢＰ」）であるがこれに限定されない。
【００３２】
任意選択で発光層はまた、そのホスト材料中にドーパントとして存在し、双極子モーメントを有する分極分子を含有することもできる。一般にそれは、ドーパントとして使用される発光材料がルミネセンスを示す場合、その放射される光の波長に影響を与える。
【００３３】
この電子輸送材料から作られる層は、発光材料および任意選択のホスト材料を含む発光層中に電子を運ぶために使用される。電子輸送材料は、金属キノキソラート（例えばＡｌｑ３およびＬｉｑ）、オキサジアゾール、およびトリアゾールからなる群から選択される電子輸送性母材であってもよい。電子輸送材料の好適な例は、これに限定されないが、式（「Ａｌｑ３」）、すなわち
【化９】
2012505860.tif 000010
のトリス−（８−ヒドロキシキノリン）アルミニウムである。
【００３４】
この正孔輸送材料から作られる層は、発光材料および任意選択のホスト材料を含む発光層中に正孔を運ぶために使用される。正孔輸送材料の好適な例は、これに限定されないが、式
【化１０】
2012505860.tif 000011
の４，４’−ビス［Ｎ−（１−ナフチル）−Ｎ−フェニルアミノ］ビフェニル（「α−ＮＰＤ」）である。
【００３５】
ルミネセンス層（「ルミネセンスゾーン」）内に励起子を閉じ込めるために励起子阻止層（「バリア層」）を使用するのが有利である。正孔輸送ホストの場合、阻止層を発光層と電子輸送層の間に配置することができる。バリア層のための材料の好適な例は、これに限定されないが、式
【化１１】
2012505860.tif 000012
を有する２，９−ジメチル−４，７−ジフェニル−１，１０−フェナントロリン（バトクロプロインまたは「ＢＣＰ」とも呼ばれる）である。
【００３６】
図１に示すように、幾つかの実施形態では本発明によるＯＬＥＤは多層構造を有し、１がガラス基板であり、２がＩＴＯ層であり、３がα−ＮＰＤを含むＨＴＬ層であり、４がホスト材料と、ホストにドーパントを加えた合計重量を基準にして約８重量％の量のドーパントとしての発光材料とを含むＥＭＬであり、５がＢＣＰを含むＨＢＬであり、６がＡｌｑ３を含むＥＴＬであり、７がＡｌ層の陰極である。
【実施例】
【００３７】
以下で本発明を、実施例および比較例に関して詳細に説明することにする。しかしながらこれらの実施例を、いかなる意味でも本発明の範囲を限定するものと解釈するべきではない。さらに、単位は別段の記述がない限り重量で表される。
【００３８】
すべての原料は、Ａｌｄｒｉｃｈ（Ｕ．Ｓ．Ａ．）、ＡｌｆａＡｅｓａｒ（Ｕ．Ｓ．Ａ．）、またはＴＣＩ（日本）から購入した。本明細書中ではドラム溶剤（例えば、ＥｔＯＡｃ、ヘキサン、ＴＨＦ、アセトニトリル、ＤＭＦ、ジクロロメタン）を使用し、Ｍａｌｌｉｎｃｋｒｏｄｔ（Ｕ．Ｓ．Ａ．）およびＴｅｄｉａから購入した。メタル化反応用の溶媒としては新たに蒸留したテトラヒドロフランを使用した。
【００３９】
すべての１Ｈおよび１３Ｃ  ＮＭＲスペクトルは、それぞれ４００ＭＨｚおよび１００ＭＨｚでＣＤＣｌ３に溶かした溶液についてＢｒｕｋｅｒ  Ａｖａｎｃｅ  ＩＩＩ  ４００  ＮＭＲ分光計上に記録した。すべてのインプロセスＨＰＬＣ分析は、Ｈｉｔａｃｈｉ  Ｅｌｉｔｅ  ＬａＣｈｒｏｍｅ装置を用いて行った。使用した基準波長は、２５４ｎｍおよび２２０ｎｍである。中間体および最終化合物の単離および精製にはＣｏｍｂｉＦｌａｓｈ  Ｃｏｍｐａｎｉｏｎを使用した。薄層クロマトグラフィーは、２．５×７．５ｃｍ  Ｍｅｒｃｋ  ６０  Ｆ−２５４プレートを用いて行い、また溶離溶媒はヘキサンおよびヘキサン／ジクロロメタン混合物である。すべての実験は窒素またはアルゴン雰囲気下で行った。
【００４０】
実施例１：９−（４−（トリイソプロピルシリル）フェニル）−３，６−ビス（トリフェニルシリル）−９Ｈ−カルバゾール（２ＰＳＣＴ）（化合物ＶＩ）の合成
化合物ＩＩＩの合成を、次のスキーム１
【化１２】
2012505860.tif 000013
に示すように行った。
【００４１】
（４−ブロモフェニル）トリイソプロピルシランの合成
エーテルに溶かした１，４−ジブロモベンゼン（１２ｇ、５０．８ｍｍｏｌ）の撹拌、冷却（−７８℃）した溶液に、２０．３ｍＬのｎ−ＢｕＬｉ（２．５Ｍ／ヘキサン、５０．８ｍｍｏｌ、１．０３当量）をシリンジにより一滴ずつ加えた。温度が−７４℃を決して超えないように添加速度を制御した。その反応混合物を−７８℃で１時間撹拌し、次いで室温で１時間撹拌した。ｎ−ＢｕＬｉの添加中にも、また内容物を暖めている間にも明確な色の変化は認められなかった。２時間の撹拌後、反応混合物を−７８℃に戻し、それにトリイソプロピルトリフラートのエーテル溶液（１３．７ｍＬ、１当量）をシリンジにより一滴ずつ加えた。温度が−７４℃を決して超えないように添加速度を制御した。翌日、氷水を用いて反応混合物を失活させ、酢酸エチル（３×７５ｍＬ）で抽出した。すべての有機画分を合わせ、ＭｇＳＯ４で乾燥し、減圧下で濃縮した。無色の油が得られ、これをＣｏｍｂｉＦｌａｓｈ上で精製（１２０ｇカラム、ヘキサン）して透明な油６．５ｇを得た。この精製生成物（２）、すなわち（４−ブロモフェニル）トリイソプロピルシランを１Ｈ  ＮＭＲ分光法により分析した（図２参照）。
【００４２】
９−（４−（トリイソプロピルシリル）フェニル）−９Ｈ−カルバゾールの合成
１Ｌの三つ口丸底フラスコに、カルバゾール（１）（２．６２ｇ、１当量）と、（４−ブロモフェニル）トリイソプロピルシラン（２）（５．４ｇ、１７．２ｍｍｏｌ、１．１当量）と、１８−クラウン−６（０．６２１ｇ、１５ｍｏｌ％）と、無水Ｋ２ＣＯ３（３．３１ｇ、１．５３当量）と、銅（（ナノ）、１．１９ｇ、１．２当量）との、ｏ−ジクロロベンゼン（３５ｍＬ）中の混合物を充填した。この黒ずんだ色の混合物を１７８℃で一晩撹拌した。反応の進行をＴＬＣ（ヘキサン）で監視した。出発原料が消滅した後、反応容器の内容物を冷却し、ジクロロメタン（３×１００ｍＬ）で抽出した。それら一緒にされる有機層は抽出後いずれも皆、連続的に綿栓で濾過された。得られた溶液をＭｇＳＯ４で乾燥し、濾過し、高真空下においてロータリーエバポレーターで濃縮した。黒ずんだ色の材料をＣｏｍｂｉＦｌａｓｈ上で精製（１２０ｇカラム、ヘキサン）して３．６９ｇの白色の固体を得た。この精製生成物（３）、すなわち９−（４−（トリイソプロピルシリル）フェニル）−９Ｈ−カルバゾールを１Ｈ  ＮＭＲ（図３参照）および１３Ｃ  ＮＭＲ（図４参照）分光法により分析した。
【００４３】
３，６−ジブロモ−９−（４−（トリイソプロピルシリル）フェニル）−９Ｈ−カルバゾールの合成
アセトニトリル（８０ｍＬ、ＨＰＬＣ等級）に溶かした（３）（３．６９ｇ、９．２３ｍｍｏｌ）の撹拌、冷却（０℃）した溶液に、３．６１ｇのＮ−ブロモコハク酸イミド（２．２当量）をゆっくり加えた。温度が０℃を決して超えないように添加速度を制御した。その白色の懸濁液を一晩撹拌した。反応の進行をＴＬＣ（ヘキサン）で監視した。反応が完了した後、反応容器の内容物を冷却（０℃）し、濾過し、冷アセトニトリル（２×３０ｍＬ）およびヘキサン（２×５０ｍＬ）で洗浄し、真空下で一定重量になるまで乾燥して４．５５ｇの綿毛状の白色の固体を得た。その乾燥した生成物（４）、すなわち３，６−ジブロモ−９−（４−（トリイソプロピルシリル）フェニル）−９Ｈ−カルバゾールを１Ｈ  ＮＭＲ（図５参照）および１３Ｃ  ＮＭＲ（図６参照）分光法により分析した。
【００４４】
９−（４−（トリイソプロピルシリル）フェニル）−３，６−ビス（トリフェニルシリル）−９Ｈ−カルバゾール（２ＰＳＣＴ）の合成
ＴＨＦに溶かした（４）（１２ｇ、５０．８ｍｍｏｌ）の撹拌、冷却（−７８℃）した溶液に、４．９ｍＬのｎ−ＢｕＬｉ（２．５Ｍ／ヘキサン、１２．０９ｍｍｏｌ、臭素１個につき１．５当量）をシリンジにより一滴ずつ加えた。温度が−７４℃を決して超えないように添加速度を制御した。その反応混合物を−７８℃で４０分間撹拌した。ｎ−ＢｕＬｉの添加中に溶液の色は無色から黄色に変わった。所定の時間の後、新たに再結晶（ヘキサン／エーテル）させたトリフェニルシリルクロリド（３．５７ｇ、３当量）のＴＨＦに溶かした溶液を、シリンジにより一滴ずつ加えた。温度が−７４℃を決して超えないように添加速度を制御した。翌日、氷水を用いて反応混合物を失活させ、酢酸エチル（３×７５ｍＬ）で抽出した。一緒にした有機画分をＭｇＳＯ４で乾燥し、減圧下で濃縮した。濃縮後、粗生成物をＣｏｍｂｉＦｌａｓｈ上で精製（３３０ｇカラム、溶離液としてヘキサン／ジクロロメタン）して２．５８ｇの９−（４−（トリイソプロピルシリル）フェニル）−３，６−ビス（トリフェニルシリル）−９Ｈ−カルバゾール（５）を白色の結晶性固体として得た。この精製生成物（５）を１Ｈ  ＮＭＲ（図７参照）および１３Ｃ  ＮＭＲ（図８参照）分光法により分析した。
【００４５】
本発明の精神および範囲から逸脱することなく様々な修正形態および変更形態を本発明に対して行うことができることは当業者には明らかなはずである。したがって本発明の開示は、それら修正形態および変更形態が別添の特許請求の範囲およびそれらの均等物の範囲内にあるという条件で、本発明のそれら修正形態および変更形態を包含するものである。
【図１】
2012505860.tif 000023
【図２】
2012505860.tif 000024
【図３】
2012505860.tif 000025
【図４】
2012505860.tif 000026
【図５】
2012505860.tif 000027
【図６】
2012505860.tif 000028
【図７】
2012505860.tif 000029
【図８】
2012505860.tif 000030
【国際調査報告】
2012505860.tif 000031
2012505860.tif 000032
2012505860.tif 000033